(57)【特許請求の範囲】
【請求項１】
支持体上に、下記一般式（１）又は（２）で表される化合物、下記一般式（３）又は（４）で表される赤外吸収剤、ノボラック樹脂及びカルボン酸基、アミノ基又はヒドロキシル基を側鎖に有するビニル重合体を含有する感光層を有することを特徴とする印刷版材料。
【化１】
0003757543.tif 000028
〔式中、Ｘ1、Ｘ2及びＸ3は各々水素原子又は置換基を表し、Ｘ1、Ｘ2及びＸ3の少なくとも１つは−ＮＲ1−ＣＯ−Ｏ−Ｒ2である。Ｒ1は水素原子又はアルキル基を表し、Ｒ2はアルキル基、アラルキル基、イミド基、トリアゾリル基、ピリジル基、スルホニル基、ピラゾリル基、ハロゲン原子又は芳香環基を表す。〕
【化２】
0003757543.tif 000029
〔式中、Ｘ1、Ｘ2、Ｘ3及びＸ4は各々水素原子又は置換基を表し、Ｘ1及びＸ2の少なくとも１つ、並びにＸ3及びＸ4の少なくとも１つは−ＮＲ1−ＣＯ−Ｏ−Ｒ2である。Ｒ1は水素原子又はアルキル基を表し、Ｒ2はアルキル基、アラルキル基、イミド基、トリアゾリル基、ピリジニウム基、スルホニル基、ピラゾリル基、ハロゲン原子又は芳香環基を表す。Ｒ3及びＲ4は各々Ｒ1と同義である。〕
【化Ａ】
0003757543.tif 000030
〔式中、Ｚ1及びＺ2は各々硫黄原子、セレン原子又は酸素原子を表し、Ｘ1及びＸ2は各々置換基を有していてもよいベンゾ縮合環又はナフト縮合環を形成するのに必要な非金属原子群を表し、Ｒ1及びＲ2は各々置換基を表し、Ｒ1及びＲ2のどちらか一方はアニオン性解離性基を有する。Ｒ3、Ｒ4、Ｒ5及びＲ6は各々炭素原子数１〜３のアルキル基、水素原子又はハロゲン原子を表す。Ｌは炭素原子数５〜１３の共役結合の連鎖を表す。〕
【請求項２】
前記感光層を塗布する際に、塗布溶剤として、プロピレングリコールモノメチルエーテル、プロピレングリコールモノエチルエーテル、メチルセロソルブ、メチルセロソルブアセテート、エチルセロソルブ、エチルセロソルブアセテート、ジメチルホルムアミド、ジメチルスルホキシド、ジオキサン、アセトン、シクロヘキサノン、トリクロロエチレン、メチルエチルケトンから選ばれる溶剤を用いることを特徴とする請求項１に記載の印刷版材料。
【請求項３】
請求項１又は２記載の印刷版材料の感光層上に赤外線を用いて画像を描画した後、アルカリ性現像液で未露光部を除去することを特徴とする画像形成方法。
【発明の詳細な説明】
【０００１】
【発明の属する技術分野】
本発明は、赤外線の照射によってアルカリ性現像液に対して不溶化する感光層を有する画像形成材料及びそれを用いた画像形成方法に関する。
【０００２】
【従来の技術】
赤外線感光性のネガ型の感光層を有する画像形成材料として、米国特許第５，３４０，６９９号明細書には、酸発生剤、レゾール樹脂、ノボラック樹脂及び赤外線吸収剤を含有する感光層を有し、画像露光の後、現像処理前に加熱処理を施すことによりネガ型の画像形成材料として使用され、上記加熱処理を施さないとポジ型の画像形成材料として使用される技術が開示されている。
【０００３】
しかし、該画像形材料は、赤外線に対する感度が十分でなく、半導体レーザ等による画像露光（描画）に時間がかかる問題がある。また、現像性についても、支持体上に色素が残存し印刷で地汚れが発生するなどの問題がある。
【０００４】
特開昭６２−１６４０４９号公報には、ブロックイソシアネート及びイソシアネートと反応し得る活性水素を有するポリマーを含有する感性層を設け、かつ光熱変換物質を含有させた平版印刷原版が開示されているが、現像性が十分でなく地汚れを生じ、また耐刷性が十分でない問題がある。
【０００５】
特開平９−４３８４５号公報には、熱により架橋反応を起こす高分子化合物と、光を吸収し熱を発生する物質とを有するネガ型画像記録材料が開示されているが、現像性が十分でなく地汚れを生じる問題がある。
【０００６】
【本発明が解決しようとする課題】
本発明の目的は、赤外線による露光における感度が高く、現像性が向上し、地汚れが防止された画像形成材料及び画像形成方法を提供することである。
【０００７】
【課題を解決するための手段】
本発明の上記目的を達成する本発明は下記（１）〜（５）である。
【０００８】
（１）支持体上に、下記一般式（１）又は（２）で表される化合物、下記一般式（３）又は（４）で表される赤外吸収剤、ノボラック樹脂及びカルボン酸基、アミノ基又はヒドロキシル基を側鎖に有するビニル重合体を含有する感光層を有することを特徴とする印刷版材料。
【０００９】
【化３】
0003757543.tif 000002
【００１０】
式中、Ｘ1、Ｘ2及びＸ3は各々水素原子又は置換基を表し、Ｘ1、Ｘ2及びＸ3の少なくとも１つは−ＮＲ1−ＣＯ−Ｏ−Ｒ2である。Ｒ1は水素原子又はアルキル基を表し、Ｒ2はアルキル基、アラルキル基、イミド基、トリアゾリル基、ピリジル基、スルホニル基、ピラゾリル基、ハロゲン原子又は芳香環基を表す。
【００１１】
【化４】
0003757543.tif 000003
【００１２】
式中、Ｘ1、Ｘ2、Ｘ3及びＸ4は各々水素原子又は置換基を表し、Ｘ1及びＸ2の少なくとも１つ、並びにＸ3及びＸ4の少なくとも１つは−ＮＲ1−ＣＯ−Ｏ−Ｒ2である。Ｒ1は水素原子又はアルキル基を表し、Ｒ2はアルキル基、アラルキル基、イミド基、トリアゾリル基、ピリジニウム基、スルホニル基、ピラゾリル基、ハロゲン原子又は芳香環基を表す。Ｒ3及びＲ4は各々Ｒ1と同義である。
【００１３】
【化Ｂ】
0003757543.tif 000004
〔式中、Ｚ1及びＺ2は各々硫黄原子、セレン原子又は酸素原子を表し、Ｘ1及びＸ2は各々置換基を有していてもよいベンゾ縮合環又はナフト縮合環を形成するのに必要な非金属原子群を表し、Ｒ1及びＲ2は各々置換基を表し、Ｒ1及びＲ2のどちらか一方はアニオン性解離性基を有する。Ｒ3、Ｒ4、Ｒ5及びＲ6は各々炭素原子数１〜３のアルキル基、水素原子又はハロゲン原子を表す。Ｌは炭素原子数５〜１３の共役結合の連鎖を表す。〕
【００１６】
（２）前記感光層を塗布する際に、塗布溶剤として、プロピレングリコールモノメチルエーテル、プロピレングリコールモノエチルエーテル、メチルセロソルブ、メチルセロソルブアセテート、エチルセロソルブ、エチルセロソルブアセテート、ジメチルホルムアミド、ジメチルスルホキシド、ジオキサン、アセトン、シクロヘキサノン、トリクロロエチレン、メチルエチルケトンから選ばれる溶剤を用いることを特徴とする上記（１）に記載の印刷版材料。
（３）上記（１）又は（２）記載の印刷版材料の感光層上に赤外線を用いて画像を描画した後、アルカリ性現像液で未露光部を除去することを特徴とする画像形成方法。
【００１７】
以下、本発明について詳述する。
【００１８】
本発明の画像形成材料の感光層が含有する一般式（１）又は（２）で表される化合物（以下「本発明のブロック化イソシアネート」という）について説明する。
【００１９】
一般式（１）又は（２）におけるＸ1〜Ｘ4が表す−ＮＲ1−ＣＯ−Ｏ−Ｒ2において、Ｒ2が表すアルキル基としては炭素数１〜４のアルキル基（例えばメチル基、エチル基、プロピル基、ブチル基等）が好ましく、Ｒ2が表すイミド基としては例えば
【００２０】
【化５】
0003757543.tif 000005
【００２１】
（Ｒ5及びＲ6は、各々水素原子、スルホ基、アルキル基又はヒドロキシル基を表す。）が挙げられる。Ｒ2が表すピリジル基は置換されていてもよく、例えば、
【００２２】
【化６】
0003757543.tif 000006
【００２３】
（Ｌは、水素原子、アルキル基、ヒドロキシル基、又は置換もしくは無置換のアミノ基を表す。）が挙げられる。Ｒ2が表すスルホニル基としては例えば−ＳＯ2−Ｌ2（Ｌ2は上記Ｌと同義である。）が挙げられる。Ｒ2が表す芳香環基としては例えば
【００２４】
【化７】
0003757543.tif 000007
【００２５】
が挙げられる。
【００２６】
Ｘ1〜Ｘ4が表す−ＮＲ1−ＣＯ−Ｏ−Ｒ2以外の置換基としては、置換若しくは無置換のアルキル基、置換若しくは無置換の芳香環基、置換若しくは無置換のアミノ基、アミド基（ＲＣＯＮＨ−、Ｒは鎖式又は環式の炭化水素基）又はハロゲン原子が好ましいが、これらに限定されない。
【００２７】
一般式（１）で表される化合物は、−ＮＲ1−ＣＯ−Ｏ−Ｒ2を２以上有することが好ましく、一般式（２）で表される化合物は、−ＮＲ1−ＣＯ−Ｏ−Ｒ2を４以上有することが好ましい。
【００２８】
本発明のブロック化イソシアネートは特開平７−２８０４号公報を参考として合成することができる。
【００２９】
本発明に用いられる赤外線吸収剤としては、波長７００ｎｍ以上の可視光線から赤外領域に吸収を持つ赤外吸収色素、カーボンブラック、磁性粉等を使用することができる。特に好ましい赤外線吸収剤は７００〜８５０ｎｍに吸収ピークを有し、ピークでのモル吸光係数εが１０5以上である赤外吸収色素である。
【００３０】
上記赤外吸収色素としては、シアニン系色素、スクアリウム系色素、クロコニウム系色素、アズレニウム系色素、フタロシアニン系色素、ナフタロシアニン系色素、ポリメチン系色素、ナフトキノン系色素、チオピリリウム系色素、ジチオール金属錯体系色素、アントラキノ系色素、インドアニリン金属錯体系色素、分子間ＣＴ色素等が挙げられる。
【００３１】
また、上記赤外吸収色素として、特開昭６３−１３９１９１号、同６４−３３５４７号、特開平１−１６０６８３号、同１−２８０７５０号、同１−２９３３４２号、同２−２０７４号、同３−２６５９３号、同３−３０９９１号、同３−３４８９１号、同３−３６０９３号、同３−３６０９４号、同３−３６０９５号、同３−４２２８１号、同３−１０３４７６号等に記載の化合物が挙げられる。
【００３２】
本発明において、赤外線吸収剤として、下記一般式（３）又は（４）で表されるシアニン染料が特に好ましい。
【００３３】
【化８】
0003757543.tif 000008
【００３４】
一般式（３）及び（４）において、Ｚ1及びＺ2は各々硫黄原子、セレン原子又は酸素原子を表し、Ｘ1及びＸ2は各々置換基を有していてもよいベンゾ縮合環又はナフト縮合環を形成するのに必要な非金属原子群を表し、Ｒ1及びＲ2は各々置換基を表し、Ｒ1及びＲ2のどちらか一方はアニオン性解離性基を有する。Ｒ3、Ｒ4、Ｒ5及びＲ6は各々炭素原子数１〜３のアルキル基、水素原子又はハロゲン原子を表す。Ｌは炭素原子数５〜１３の共役結合の連鎖を表す。〕
本発明において、赤外線吸収剤として、前記一般式（３）又は（４）で表されるシアニン染料が特に好ましい。
【００３５】
一般式（３）又は（４）で表されるシアニン色素は、該一般式（３）又は（４）がカチオンを形成し、対アニオンを有するものを包含する。この場合、対アニオンとしては、Ｃｌ-、Ｂｒ-、ＣｌＯ4-、ＢＦ4-、ｔ−ブチルトリフェニルホウ素等のアルキルホウ素等が挙げられる。
【００３６】
一般式（３）及び（４）において、Ｌで表される共役結合の連鎖の炭素原子数（ｎ）は、画像露光の光源として赤外線を放射するレーザーが使用される場合、該レーザーの発信波長に合わせて有効な値を選択することが好ましい。例えば、発信波長１０６０ｎｍのＹＡＧレーザーを使用する場合は、ｎは９〜１３が好ましい。また、この共役結合部分は任意の置換基を有することができ、また、共役結合部分は複数の置換基により環を形成させてもよい。
【００３７】
一般式（３）及び（４）において、Ｘ1で表される環及びＸ2で表される環には任意の置換基を有することができる。該置換基としてハロゲン原子、炭素原子数１〜５のアルキル基、炭素原子数１〜５のアルコキシ基、−ＳＯ3Ｍ及び−ＣＯＯＭ（Ｍは水素原子又はアルカリ金属原子）から選ばれる基が好ましい。
【００３８】
Ｒ1及びＲ2は各々任意の置換基であるが、好ましくは、炭素原子数１〜５のアルキル基若しくは炭素原子数１〜５のアルコキシ基；−（ＣＨ2）n−Ｏ−）k−（ＣＨ2）mＯＲ（ｎ及びｍは各々１〜３の整数、ｋは０又は１、Ｒは炭素原子数１〜５のアルキル基を表す。）；Ｒ1及びＲ2の一方が−Ｒ−ＳＯ3Ｍで他方が−Ｒ−ＳＯ3-（Ｒは炭素原子数１〜５のアルキル基、Ｍはアルカリ金属原子を表す）；又はＲ1及びＲ2の一方が−Ｒ−ＣＯＯＭで他方が−Ｒ−ＣＯＯ-（Ｒは炭素原子数１〜５のアルキル基、Ｍはアルカリ金属原子を表す。）である。Ｒ1及びＲ2は、感度及び現像性の点から、Ｒ1及びＲ2の一方が−Ｒ−ＳＯ3-又は−Ｒ−ＣＯＯ-、他方が−Ｒ−ＳＯ3Ｍ又は−Ｒ−ＣＯＯＭであることが好ましい。
【００３９】
一般式（３）又は（４）で表されるシアニン色素は、画像露光の光源として半導体レーザーを使用する場合は７５０〜９００ｎｍにおいて、ＹＡＧレーザーを使用する場合は９００〜１２００ｎｍにおいて吸収ピークを示し、ε＞１×１０5のモル吸光係数を有するものが好ましい。
【００４０】
本発明に好ましく用いられる赤外線吸収剤の代表的具体例を以下に挙げるが、これらに限定されるものではない。
【００４１】
【化９】
0003757543.tif 000009
【００４２】
【化１０】
0003757543.tif 000010
【００４３】
【化１１】
0003757543.tif 000011
【００４４】
【化１２】
0003757543.tif 000012
【００４５】
【化１３】
0003757543.tif 000013
【００４６】
【化１４】
0003757543.tif 000014
【００４７】
【化１５】
0003757543.tif 000015
【００４８】
【化１６】
0003757543.tif 000016
【００４９】
【化１７】
0003757543.tif 000017
【００５０】
【化１８】
0003757543.tif 000018
【００５１】
【化１９】
0003757543.tif 000019
【００５２】
【化２０】
0003757543.tif 000020
【００５３】
【化２１】
0003757543.tif 000021
【００５４】
【化２２】
0003757543.tif 000022
【００５５】
これらの色素は公知の方法によって合成することができるが、下記のような市販品を用いることもできる。
【００５６】
日本化薬：ＩＲ７５０（アントラキノン系）；ＩＲ００２，ＩＲ００３（アルミニウム系）；ＩＲ８２０（ポリメチン系）；ＩＲＧ０２２，ＩＲＧ０３３（ジインモニウム系）；ＣＹ−２，ＣＹ−４，ＣＹ−９，ＣＹ−２０
三井東圧：ＫＩＲ１０３，ＳＩＲ１０３（フタロシアニン系）；ＫＩＲ１０１，ＳＩＲ１１４（アントラキノン系）；ＰＡ１００１，ＰＡ１００５，ＰＡ１００６，ＳＩＲ１２８（金属錯体系）
大日本インキ化学：Ｆａｓｔｏｇｅｎ  ｂｌｕｅ８１２０
みどり化学：ＭＩＲ−１０１，１０１１，１０２１
その他、日本感光色素、住友化学、富士写真フィルム等の各社からも市販されている。
【００５７】
本発明において、赤外線吸収剤の添加量は、０．５〜５ｗｔ％の範囲が好ましい。該添加量が５ｗｔ％を越えると非画像部（未露光部）の現像性が低下し、０．５ｗｔ％未満では画像部の耐現像性が低下する。
【００５８】
本発明の画像形成材料の感性層にはアルカリ可溶性ポリマーを含有させることが好ましい。アルカリ可溶性ポリマーとしては、ノボラック、及びカルボン酸基、アミノ基又はヒドロキシル基を側鎖に有するビニル重合体が好ましい。
【００５９】
ノボラックとしては、例えばフェノール・ホルムアルデヒド樹脂、クレゾール・ホルムアルデヒド樹脂、特開昭５５−５７８４１号公報に記載されているようなフェノール・クレゾール・ホルムアルデヒド共重縮合体樹脂、特開昭５５−１２７５５３号公報に記載されているような、ｐ−置換フェノールとフェノールもしくはクレゾールとホルムアルデヒドとの共重縮合体樹脂等が挙げられる。
【００６０】
上記カルボン酸基、アミノ基又はヒドロキシル基を側鎖に有するビニル重合体としては、例えばノボラック樹脂やヒドロキシスチレン単位を有する重合体や後記一般式（５）で表される構造単位を有する重合体、その他公知のアクリル樹脂等を挙げることができる。
【００６１】
ヒドロキシスチレン単位を有する重合体としては、例えば特公昭５２−４１０５０号公報に記載されているポリヒドロキシスチレンやヒドロキシスチレン共重合体などを挙げることをことができる。
【００６２】
上記一般式（５）で表される構造単位を有する重合体とは、該構造単位のみの繰り返し構造を有する単独重合体、あるいは該構造単位と他のビニル系単量体の不飽和二重結合を開裂せしめた構造で示される構造単位１種以上とを組み合わせた共重合体である。
【００６３】
【化２３】
0003757543.tif 000023
【００６４】
一般式（５）において、Ｒ1及びＲ2は各々、水素原子、メチル基やエチル基等のアルキル基又はカルボン酸基を表し、好ましくは水素原子である。Ｒ3は水素原子、塩素原子や臭素原子等のハロゲン原子又はメチル基、エチル基等のアルキル基を表し、好ましくは水素原子又はメチル基である。Ｒ4は水素原子、メチル基やエチル基等のアルキル基、フェニル基又はナフチル基を表す。
【００６５】
Ｙは置換基を有するものも含むフェニレン基又はナフチレン基を表し、該置換基としてはメチル基やエチル基等のアルキル基、塩素原子や臭素原子等のハロゲン原子、カルボン酸基、メトキシ基やエトキシ基等のアルコキシ基、ヒドロキシル基、スルホ基、シアノ基、ニトロ基、アシル基等が挙げられるが、好ましくは置換基を有しないか、あるいはメチル基で置換されているものである。
【００６６】
Ｘは窒素原子と芳香族炭素原子とを連結する２価の有機基で、ｎは０〜５の整数を表し、好ましくはｎが０である。
【００６７】
一般式（５）で表される構造単位を有する重合体は、さらに具体的に、例えば（ａ）〜（ｈ）で表すことができる。
【００６８】
【化２４】
0003757543.tif 000024
【００６９】
（ａ）〜（ｈ）において、Ｒ1〜Ｒ5は各々水素原子、アルキル基又はハロゲン原子を表し、Ｘはアルキル基又はハロゲン原子を表す。また、ｍ、ｎ、ｌ、ｋ及びｓはそれぞれの構造単位のモル％を表す。
【００７０】
また、ノボラック樹脂、ヒドロキシスチレン単位を有する重合体、及び前記一般式（５）で表される構造単位を有する重合体は併用することもできる。
【００７１】
更に、本発明の感光性組成物には、該感光性組成物の感脂性を向上するために親油性の樹脂を添加することができる。
【００７２】
前記親油性の樹脂としては、例えば、特開昭５０−１２５８０６号公報に記載されているような、炭素数３〜１５のアルキル基で置換されたフェノール類とアルデヒドの縮合物、例えばｔブチルフェノールホルムアルデヒド樹脂などが使用可能である。
【００７３】
本発明の画像形成材料の感光層には必要に応じて、更に上記以外の色素、顔料、増感剤等を含有させることができる。
【００７４】
本発明の感性層は、前記各成分を溶解する下記の溶媒に溶解させて、これらを適当な支持体の表面に塗布乾燥させることにより感性層を設けて本発明の画像形成材料とすることができる。
【００７５】
上記溶媒としては、プロピレングリコールモノメチルエーテル、プロピレングリコールモノエチルエーテル、メチルセロソルブ、メチルセロソルブアセテート、エチルセロソルブ、エチルセロソルブアセテート、ジメチルホルムアミド、ジメチルスルホキシド、ジオキサン、アセトン、シクロヘキサノン、トリクロロエチレン、メチルエチルケトン等が挙げられる。これら溶媒は、単独であるいは２種以上混合して使用する。
【００７６】
塗布方法は、従来公知の方法、例えば、回転塗布、ワイヤーバー塗布、ディップ塗布、エアーナイフ塗布、ロール塗布、ブレード塗布及びカーテン塗布等が可能である。塗布量は用途により異なるが、例えば、感光性平版印刷版についていえば固形分として０．５〜５．０ｇ／ｍ2が好ましい。
【００７７】
本発明の感光層を設ける支持体は、アルミニウム、亜鉛、鋼、銅等の金属板、並びにクロム、亜鉛、銅、ニッケル、アルミニウム、鉄等がメッキ又は蒸着された金属板、紙、プラスチックフィルム及びガラス板、樹脂が塗布された紙、アルミニウム等の金属箔が張られた紙、親水化処理したプラスチックフィルム等が挙げられる。このうち好ましいのはアルミニウム板である。本発明を感光性平版印刷版に適用するとき、支持体として、砂目立て処理、陽極酸化処理及び必要に応じて封孔処理等の表面処理等が施されているアルミニウム板を用いることが好ましい。これらの処理には公知の方法を適用することができる。
【００７８】
砂目立て処理の方法としては、例えば機械的方法、電解によりエッチングする方法が挙げられる。機械的方法としては、例えばボール研磨法、ブラシ研磨法、液体ホーニングによる研磨法、バフ研磨法等が挙げられる。アルミニウム材の組成等に応じて上述の各種方法を単独あるいは組合わせて用いることができる。
【００７９】
電解によりエッチングするには、リン酸、硫酸、塩酸、硝酸等の無機の酸を単独ないし２種以上混合した浴を用いて行われる。砂目立て処理の後、必要に応じてアルカリあるいは酸の水溶液によってデスマット処理を行い中和して水洗する。
【００８０】
陽極酸化処理は、電解液として、硫酸、クロム酸、シュウ酸、リン酸、マロン酸等を１種又は２種以上含む溶液を用い、アルミニウム板を陽極として電解して行われる。形成された陽極酸化被膜量は１〜５０ｍｇ／ｄｍ2が適当であり、好ましくは１０〜４０ｍｇ／ｄｍ2であり、特に好ましくは２５〜４０ｍｇ／ｄｍ2である。陽極酸化被膜量は、例えばアルミニウム板をリン酸クロム酸浴液（リン酸８５％液：３５ｍｌ、酸化クロム（IV）：２０ｇを１ｌの水に溶解して作製）に浸漬し、酸化被膜を溶解し、板の被膜溶解前後の重量変化測定から求められる。
【００８１】
封孔処理は、沸騰水処理、水蒸気処理、ケイ酸ソーダ処理、重クロム酸塩水溶液処理等が具体例として挙げられる。この他にアルミニウム板支持体に対して、水溶性高分子化合物や、フッ化ジルコン酸等の金属塩の水溶液による下引き処理を施すこともできる。
【００８２】
本発明の画像形成材料は赤外線を放射する光源を用いて画像露光を行うことができる。該光源としては、半導体レーザー、Ｈｅ−Ｎｅレーザー、ＹＡＧレーザー、炭酸ガスレーザー等が挙げられる。出力は５０ｍＷ以上が適当であり、好ましくは１００ｍＷ以上である。
【００８３】
本発明の画像形成材料の現像に用いられる現像液としては、水系アルカリ現像液が好適である。水系アルカリ現像液（以下、本発明の現像液という。）は例えば、水酸化ナトリウム、水酸化カリウム、炭酸ナトリウム、炭酸カリウム、メタケイ酸ナトリウム、メタケイ酸カリウム、第二リン酸ナトリウム、第三リン酸ナトリウム等のアルカリ金属塩の水溶液が挙げられる前記アルカリ金属塩の濃度は０．０５〜２０重量％の範囲で用いるのが好適であり、より好ましくは、０．１〜１０重量％である。
【００８４】
本発明の画像形成方法において、現像液には、必要に応じアニオン性界面活性剤、両性界面活性剤やアルコール等の有機溶剤を加えることができる。
【００８５】
有機溶剤としては、プロピレングリコール、エチレングリコールモノフェニルエーテル、ベンジンアルコール、ｎ−プロピルアルコール等が有用である。
【００８６】
【実施例】
次に、本発明を実施例で更に具体的に説明する。なお、以下の実施例及び比較例において「部」は「重量部」を意味する。
【００８７】
実施例１
支持体の作成
厚さ０．２４ｍｍのアルミニウム板（材質１０５０、調質Ｈ１６）を５％苛性ソーダ水溶液中で６０℃で１分間脱脂処理を行った後、０．５モル１ｌの塩酸水溶液中で温度；２５℃、電流密度；６０Ａ／ｄｍ2、処理時間；３０秒の条件で電解エッチング処理を行った。次いで、５％苛性ソーダ水溶液中で６０℃、１０秒間のデスマット処理を施した後、２０％硫酸溶液中で温度；２０℃、電流密度；３Ａ／ｄｍ2、処理時間；１分間の条件で陽極酸化処理を行った、更に又、３０℃の熱水で２０秒間、熱水封孔処理を行い、平版印刷版材料用支持体であるアルミニウム板を作製した。
【００８８】
実施例１
前記アルミニウム板の支持体上に下記組成の感光層塗布液を乾燥後の膜厚が２ｇ／ｍ2になるように回転塗布機を用いて塗布し１００℃で２分間乾燥して画像形成材料を得た。
【００８９】
感光層塗布液の組成
赤外線吸収剤  例示化合物ＩＲ４９                            １０部
本発明のブロック化イソシアネートＡ                          ２０部
【００９０】
【化２５】
0003757543.tif 000025
【００９１】
ノボラック樹脂Ａ                                            ７０部
【００９２】
【化２６】
0003757543.tif 000026
【００９３】
プロピレングルコールモノメチルエーテル                  １０００部
この画像形成材料を、半導体レーザー（波長８３０ｎｍ、出力５００ｍＷ）で感光層表面に画像露光を行った。レーザー光径はピークにおける強度の１／ｅ2で１３μｍであった。また、解像度は走査方向、副走査方向とも２０００ＤＰＩとした。露光後、赤外線ヒーターを用い感光層を１２０℃で３０秒間熱処理した。さらに、コニカＰＳ版用現像液ＳＤＲ−１（コニカ（株）製）を水で容積比６倍に希釈した２７℃の現像液に２５秒間浸漬し、非画像部（未露光部）を除去した後、水洗し平版印刷版を製造した。
【００９４】
上記条件において、感度を露光部が現像されない硬化に必要な露光エネルギー（ｍＪ／ｃｍ2）で評価し、印刷による非画像部の汚れ（印刷汚れ）の発生状況、及び印刷版の非画像部で汚れが発生するまでの印刷枚数で耐刷性を評価した。
【００９５】
実施例２
感光層塗布液の組成中の赤外線吸収剤を例示化合物ＩＲ１４に変え、かつ画像露光用の光源を発信波長１０６４ｎｍのＹＡＧレーザーに変えた以外は実施例１と同様の実験を行った。
【００９６】
実施例３
感光層塗布液の組成中の赤外線吸収剤をカーボンブラックに変えた以外は実施例１と同様の実験を行った。
【００９７】
実施例４
感光層塗布液の組成中の赤外線吸収剤をカーボンブラックに変え、かつ画像露光用の光源を発信波長１０６４ｎｍのＹＡＧレーザーに変えた以外は実施例１と同様の実験を行った。
【００９８】
実施例５
感光層塗布液の組成を下記に変えた以外は実施例１と同様の実験を行った。
【００９９】
感光層塗布液の組成
赤外線吸収剤  例示化合物ＩＲ４９                            １０部
本発明のブロック化イソシアネートＡ（前記）                  ２０部
ノボラック樹脂Ａ（前記）                                    ５０部
ビニル重合体Ａ                                              ２０部
（４−ヒドロキシフェニルメクリルアミド／アクリロニトリル／メチルメタクリレート／アクリル酸＝３０／３０／１０／３０（モル比）の共重合体、重量平均分子量３万）
プロピレングルコールモノメチルエーテル                  １０００部
実施例６
感光層塗布液の組成中のビニル重合体Ａを下記ビニル重合体Ｂに変えた以外は実施例５と同様の実験を行った。
【０１００】
ビニル重合体Ｂは、４−ヒドロキシフェニルメクリルアミド／アクリロニトリル／メチルメタクリレート／２−ヒドロキシエチルメタクリレート＝３０／３０／１０／３０（モル比）の共重合体、重量平均分子量３万である。
【０１０１】
実施例７
感光層塗布液の組成中のビニル重合体Ａを下記ビニル重合体Ｃに変えた以外は実施例５と同様の実験を行った。
【０１０２】
ビニル重合体Ｃは、４−ヒドロキシフェニルメクリルアミド／アクリルアミド／メチルメタクリレート／２−ヒドロキシエチルメタクリレート＝３０／３０／１０／３０（モル比）の共重合体、重量平均分子量３万である。
【０１０３】
実施例８
感光層塗布液の組成中のビニル重合体Ａを下記ビニル重合体Ｄに変えた以外は実施例５と同様の実験を行った。
【０１０４】
ビニル重合体Ｄは、スチレン／マレイン酸＝５０／５０（モル比）の共重合体、重量平均分子量３万である。
【０１０５】
比較例１
実施例１の感光層塗布液の組成中の本発明のブロック化イソシアネートＡを特開平９−４３８４５号公報記載の合成例７の高分子化合物（ベンジルオキシカルボニルアミノエチルメタクリレート／４−メチルフェニルスルホニルメタクリルアミド＝２０／８０（モル比）の共重合体、重量平均分子量４．５万）に変えた以外は実施例５と同様の実験を行った。
【０１０６】
比較例２
実施例１の感光層塗布液の組成中の本発明のブロック化イソシアネートＡを特開昭６２−１６４０４９号公報記載の合成例１に従って合成したブロックイソシアネートに変えた以外は実施例５と同様の実験を行った。
【０１０７】
以上の結果を下記表１に示す。
【０１０８】
【表１】
0003757543.tif 000027
【０１０９】
【発明の効果】
本発明の目的は、赤外線による露光に対して優れた感度を有し、現像性が向上し、地汚れが防止された画像形成材料及び画像形成方法が提供される。